(57)【要約】      （修正有）【課題】従来の導電性複合ポリエステルモノフィラメントよりもさらに耐摩耗性および帯電防止性に優れた導電複合ポリエステルモノフィラメントおよびこれを用いた工業用織物を提供する。【解決手段】芯成分および鞘成分がいずれもポリエステルからなる芯鞘複合構造のポリエステルモノフィラメントであって、芯成分がポリエステルのみで構成され、かつ鞘成分がポリエステル９５〜５５質量％と導電性カーボンブラックを５〜４５質量％との混合物１００質量部に対し、シリコーン系化合物０．５〜１０．０質量部を含有させた組成物からなることを特徴とする導電性複合ポリエステルモノフィラメント。【選択図】なし【特許請求の範囲】
【請求項１】
芯成分および鞘成分がいずれもポリエステルからなる芯鞘複合構造のポリエステルモノフィラメントであって、芯成分がポリエステルのみで構成され、かつ鞘成分がポリエステル９５〜５５質量％と導電性カーボンブラックを５〜４５質量％との混合物１００質量部に対し、シリコーン系化合物０．５〜１０．０質量部を含有させた組成物から構成されることを特徴とする導電性複合ポリエステルモノフィラメント。
【請求項２】
芯成分と鞘成分との質量比率が５０：５０〜９５：５の範囲にあることを特徴とする請求項１に記載の導電性複合ポリエステルモノフィラメント。
【請求項３】
ＪＩＳ  Ｌ１０９５：２０１０の第９．１０．２項に規定されるＢ法に準じた屈曲摩耗試験において、鞘成分の剥離発生までの擦過往復回数が３００回以上であることを特徴とする請求項１または２に記載の導電性複合ポリエステルモノフィラメント。
【請求項４】
モノフィラメントの抵抗値（Ω）／抵抗値測定値時の電極間距離（ｃｍ）で表される体積固有抵抗値が１×１０８Ω／ｃｍ未満であることを特徴とする請求項１〜３のいずれか１項に記載の導電性複合ポリエステルモノフィラメント。
【請求項５】
請求項１〜４のいずれか１項に記載の導電性複合ポリエステルモノフィラメントを緯糸および／または経糸の少なくとも一部に使用してなることを特徴とする工業用織物。
【発明の詳細な説明】
【技術分野】
【０００１】
本発明は、従来の導電性複合ポリエステルモノフィラメントよりもさらに耐摩耗性および帯電防止性に優れた導電性複合ポリエステルモノフィラメントおよびこれを用いた工業用織物に関するものである。
【背景技術】
【０００２】
ポリエステルモノフィラメントは、抄紙ワイヤー、抄紙プレスフェルトおよび抄紙ドライヤーカンバスなどの抄紙用織物、コンベアベルトや脱水ベルトなどのベルト用織物、および各種フィルター用織物など、多くの工業用織物の構成素材などとして使用されてきた。
【０００３】
しかしながら、ポリエステルモノフィラメントは、導電性が極めて低いため、静電気が帯電しやすいことに起因して、種々の不具合を来すなどの問題が指摘されていた。
【０００４】
例えば、ポリエステルモノフィラメントを、抄紙ドライヤーキャンバス、搬送用ベルト、不織布製造時に使用される乾燥および搬送用ベルトなどの工業用織物に用いると、使用中に発生する静電気が織物に蓄積し、製品への粉塵の付着によって支障をきたすという問題や、放電火花による製品または作業者への引火の可能性が指摘されていた。
【０００５】
また、これらの工業用織物は、いずれも使用時に走行中の駆動ロールや制御ロールなどに接触して摩耗を受けることから、織物用途に使用されるモノフィラメントには、優れた摩耗性が要求されている。
【０００６】
さらに、近年では抄紙機の生産性を高める目的で、抄紙機の高速化が進んでいることから、より高度な帯電防止性能ばかりか、帯電防止効果の長期にわたる性能維持などの特性が求められるようになっており、従来から様々な提案が行われてきている。
【０００７】
例えば、導電性カーボンブラックを１５〜５０質量％含有する熱可塑性樹脂からなる鞘部分と、繊維形成性ポリエステル系熱可塑性樹脂からなる芯部分を接合してなる導電性繊維の単繊維横断面において、鞘部分と芯部分の接合面曲線が鞘部分に向かって凸であり、その接合面曲線の最小曲線半径ｒと単糸繊維半径Ｒの比、ｒ／Ｒが０．６以下であり、繊維断面周における鞘部分を占める周長が全周長の２〜４０％である導電性複合繊維（例えば、特許文献１参照）が提案されているが、この技術は、マルチフィラメントに関するものであり、この技術をモノフィラメントに応用した場合には、擦過や摩耗に対しての耐久性が乏しく、十分な効果が得られないという問題があった。
【０００８】
さらに、導電性カーボンブラックを１５〜５０質量％含有する熱可塑性ポリアミドからなる導電ポリマ層と、繊維形成性ポリアミドからなる保護ポリマ層とが複合され、かつ導電ポリマ層が繊維面に露出し、その表面露出部が１フィラメントあたり３以上であり、かつその１個の繊維断面周長方向の露出距離をＬ１（μｍ）、１フィラメントの繊維断面周長をＬ２（μｍ）とし、式１≦Ｌ１≦Ｌ２／１０及び１００Ｖ印加時の電気抵抗値Ｒ（Ω／ｃｍ・ｆ）としたとき、式ｌｏｇＲ＝６．３〜１１．９の両式を満足し、かつ保護ポリマ層が繊維断面周長の６０％以上を占有し、繊維全体質量の５０質量％以上９７質量％以下で形成している導電性複合繊維（例えば、特許文献２参照）が提案されている。しかしながら、この技術は、繊維直径の細いマルチフィラメントでは有効であるが、繊維直径の太いモノフィラメントに応用した場合では、導電性成分を含まない保護ポリマ層が厚くなることから表面の電気抵抗値が高くなり、導電性能が実用の域に達しないという問題があった。
【先行技術文献】
【特許文献】
【０００９】
【特許文献１】特開２００６−２７４５０２号公報
【特許文献２】特開２００１−４９５３２号公報
【発明の概要】
【発明が解決しようとする課題】
【００１０】
以上のような状況を鑑み、本発明は、従来技術における問題点を解決すべく検討した結果達成されたものである。
【００１１】
したがって、本発明の目的は、従来の導電性複合ポリエステルモノフィラメントよりも、さらに耐摩耗性および帯電防止性が優れた導電性複合ポリエステルモノフィラメントおよびこれを用いた工業用織物を提供することにある。
【課題を解決するための手段】
【００１２】
上記の目的を達成するために、本発明によれば、芯成分および鞘成分がいずれもポリエステルからなる芯鞘複合構造のポリエステルモノフィラメントであって、芯成分がポリエステルのみで構成され、また、鞘成分がポリエステル９５〜５５質量％および導電性カーボンブラック５〜４５質量％との混合物１００質量部に対し、シリコーン系化合物０．５〜１０．０質量部を含有させた組成物から構成されることを特徴とする導電性複合ポリエステルモノフィラメントが提供される。
【００１３】
なお、本発明の導電性複合ポリエステルモノフィラメントにおいては、
芯成分と鞘成分との質量比率が５０：５０〜９５：５の範囲であること、
ＪＩＳ  Ｌ１０９５：２０１０の第９．１０．２項に規定されるＢ法に準じた屈曲摩耗試験において、鞘成分の剥離発生までの擦過往復回数が３００回以上であること、および
モノフィラメントの抵抗値（Ω）／抵抗値測定値時の電極間距離（ｃｍ）で表される抵抗値が１×１０８Ω／ｃｍ未満であること
が、より好ましい条件として挙げられる。
【００１４】
また、本発明の工業用織物は、上記導電性複合ポリエステルモノフィラメントを緯糸および／または経糸の少なくとも一部に使用してなることを特徴とする。
【発明の効果】
【００１５】
本発明によれば、以下に説明するとおり、長期の使用においても優れた導電性能を維持し続け、静電気の発生による種々の不具合を来すことのない、工業用織物の構成素材として好適に利用可能な、耐摩耗性および帯電防止性に優れる導電性複合ポリポリエステルモノフィラメントを得ることができる。
【発明を実施するための形態】
【００１６】
本発明の導電性複合ポリエステルモノフィラメントは、芯成分がポリエステルのみで構成され、かつ鞘成分がポリエステル９５〜５５質量％および導電性カーボンブラック５〜４５質量％との混合物１００質量部に対し、シリコーン系化合物０．５〜１０．０質量部を含有させた組成物から構成されることを特徴とする。
【００１７】
また、上記の構成からなる本発明の導電性複合ポリエステルモノフィラメントは、後述する屈曲摩耗試験において、鞘成分の剥離が発生するまでの擦過往復回数が３００回以上であり、モノフィラメントの抵抗値（Ω）／抵抗値測定値時の電極間距離（ｃｍ）で表される抵抗値が１×１０８Ω／ｃｍ未満と従来の導電性複合ポリエステルモノフィラメントに比較して極めて優れた耐摩耗性と帯電防止性を有するものである。
【００１８】
すなわち、導電性複合ポリエステルモノフィラメントの導電性能を向上させるには、鞘成分を構成する熱可塑性樹脂に高比率でカーボンブラックを含有させる必要があるが、熱可塑性樹脂に高比率でカーボンブラックを含有させると、導電性複合ポリエステルモノフィラメントの鞘成分を構成する層が脆くなってしまい、鞘成分が剥離または摩耗しやすいなどの問題があった。
【００１９】
しかるに、本発明の導電性複合ポリエステルモノフィラメントにおいては、導電性カーボンブラックを含む鞘成分に対し、さらにシリコーン系化合物０．５〜１０．０質量％を含有させることによって、シリコーン系化合物が導電層である鞘成分の摩擦抵抗を軽減し、剥離または摩耗を抑制することにより、導電性能を失うことなく、従来よりも優れた耐摩耗性を発現させることを可能とする。
【００２０】
本発明の導電性複合ポリエステルモノフィラメントの芯成分および鞘成分を構成するポリエステルには特に制限はないが、例えば、ポリエチレンテレフタレート（以下、ＰＥＴという）、ポリブチレンテレフタレート（以下、ＰＢＴという）、ポリエチレンナフタレート（以下、ＰＥＮという）、ポリシクロヘキサンジメチレンテレフタレート、などのポリエステル類またはその共重合体などが好適に利用可能である。
【００２１】
なおここで、芯成分と鞘成分を構成するポリエステルは、必ずしも同一の成分である必要は無く、肝要なのは芯成分と鞘成分を構成するポリエステルの接着性であり、芯および鞘成分に用いるポリエステルを異なる成分とする場合においても、本発明が目的とする優れた耐摩耗性を有するものであれば、特に制限はない。
【００２２】
また、本発明で芯成分および鞘成分を構成するポリエステルには、目的に応じて公知の有機・無機の各種材料を含有しても良く、例えば、各種抗酸化剤、耐光剤、難燃剤、ヨウ化銅、ヨウ化カリウム、２−メルカプトベンズイミダゾールなどの老化防止剤、酸化チタン、酸化珪素、硫酸バリウム、クレイ、タルクなどの無機粒子、色相調整のための顔料類などを含有させることができるが、これらに限定されるものではない。
【００２３】
本発明の導電性複合ポリエステルモノフィラメントの鞘成分に含有させる導電性カーボンブラックとしては、導電性を有するものであれば特に制限はないが、なかでもＤＢＰ給油量（９ｇ法）が３４０ｍｌ／１００ｇ以上のファーネス系カーボンブラックの使用が望ましい。このようなファーネス系カーボンブラックとしては、ケッチェン・ブラック・インターナショナル社製“ケッチェンブラック”（登録商標）ＥＣや、“ケッチェンブラック”（登録商標）ＥＣ６００ＪＤが知られている。なおカーボンブラックとしては、ＤＢＰ給油量が３４０ｍｌ／１００ｇ以下のアセチレンブラックも知られているが、これは上記“ケッチェンブラック”（登録商標）ＥＣなどと比較して導電性が低く、アセチレンブラックの使用により満足する導電性を得るためには、例えば“ケッチェンブラック”（登録商標）ＥＣの約３倍の添加量が必要になり、導電層ポリマの流動性が低下する傾向が招かれるため、“ケッチェンブラック”（登録商標）を用いることにより一層好ましい効果の発現が期待できる。
【００２４】
本発明の導電性複合ポリエステルモノフィラメントにおいて、鞘成分に含有させる導電性カーボンブラックの添加量は、ポリエステルに対し５〜４５質量％であるが、特に１０〜３０質量％の場合より好ましい効果の発現が期待できる。
【００２５】
すなわち、導電性カーボンブラックの含有量が５質量％未満では、得られるモノフィラメントの導電性能が不十分となってしまう。また、導電性カーボンブラックの含有量が４５質量％を越えると、含有する多量のカーボンブラックの影響によって、ポリエステル樹脂の流動性が低下し、得られるモノフィラメントの繊維長さ方向の直径のばらつきである線径ばらつきが大きくなるばかりか、溶融紡糸が困難になるなどの極めて芳しくない結果を招くこととなるからである。
【００２６】
さらに、本発明の導電性複合ポリエステルモノフィラメントの鞘成分は、ポリエステルと導電性カーボンブラックとの合計１００質量部に対して、シリコーン系化合物を０．５〜１０．０質量部含むことを特徴とするが、さらにシリコーン系化合物の含有量が１．０〜５．０質量部である場合に、より好ましい効果の発現が期待できる。
【００２７】
すなわち、シリコーン系化合物の含有量が０．５質量部未満であると、耐摩耗性の改良効果が得られず不十分であり、逆に１０．０質量部を越えると、原料の紡糸機への押しこみが不安定になり操業性が困難になるため好ましくない。
【００２８】
なお、本発明の導電性複合ポリエステルモノフィラメントの鞘成分に含有させるシリコーン系化合物とは、ＲＳｉＯ１．５（Ｔ単位）を少なくともモル比で９０％以上含有するものであり、このＲＳｉＯ１．５（Ｔ単位）単独で構成されていても良く、Ｔ単位を少なくとも含有していれば、さらにＲ３ＳｉＯ０．５（Ｍ単位）、Ｒ２ＳｉＯ１．０（Ｄ単位）、ＳｉＯ２．０（Ｑ単位）などの複数の構造単位からなっていても良い。
【００２９】
前述したとおり、本発明の導電性複合ポリエステルモノフィラメントの鞘成分は、ポリエステル、導電性カーボンブラックおよびシリコーン系化合物の３種成分で構成されることを必須とするが、ポリエステル、導電性カーボンブラックおよびシリコーン系化合物の混合は、従来公知の方法で行うことが可能である。
【００３０】
例えば２軸混練押し出し機を用い、事前にポリエステル樹脂に対しカーボンブラックの混合比率が所望の範囲となるように調整した原料を供給し、次いで２軸混練押し出し機に別途設けたシリコーン系化合物供給部からシリコーン系化合物を所定量供給し、これら３種成分を混練押し出しした後に冷却し、得られたガットをカッティングして、カーボンブラックおよびシリコーン系化合物を含有するポリエステル組成物とし利用することが、使用時の利便性の点からも好ましい方法として挙げられる。
【００３１】
また、本発明の導電性複合ポリエステルモノフィラメントにおける芯鞘複合比率は、芯成分：鞘成分が質量比率で５０：５０〜９５：５、特に７０：３０〜９５：５の範囲にあることが好ましく、鞘成分の複合比率が芯成分より多くなると、導電性は向上するものの、モノフィラメントの強度が低下するため好ましくない。一方、鞘成分の複合比率が５％未満では、導電性が不十分になるばかりか、耐摩耗性が低下するため好ましくない。
【００３２】
本発明の導電性複合ポリエステルモノフィラメントの引張破断強度は、用途により適宜選択できるが、２．０ｃＮ／ｄｔｅｘ以上、また、引張破断伸度が２０．０％以上であることが好ましい。
【００３３】
かくしてなる、本発明の導電性複合ポリエステルモノフィラメントの製造方法には特に制限は無く、従来公知の製造方法によって得ることができる。
【００３４】
例えば、メルトプレッシャー式またはエクストルダー式複合紡糸機などを用いて、芯部分を構成するポリエステルおよび前記方法などによって事前に準備した鞘成分を構成するポリエステル組成物を用い、本発明で規定する芯成分と鞘成分の芯鞘質量比率となるように計量供給し、複合紡糸用口金から各成分を溶融押し出し紡糸し、定法に従って、冷却、延伸および熱セットすることにより、本発明の導電性複合ポリエステルモノフィラメントを効率的に得ることができる。
【００３５】
なお、本発明の導電性複合ポリエステルモノフィラメントの断面形状はいかなる形状をも取り得るものであり、例えば丸、楕円、３角、Ｔ、Ｙ、Ｈ、＋、５葉、６葉、７葉、８葉などの多葉形状、正方形、長方形、菱形、繭型、馬蹄型などを挙げることができ、また、これらの形状を一部変更したものであってもよい。また、工業用織物への使用に際してはこれら各種断面形状のモノフィラメントを適宜組み合わせて用いることができるが、耐摩耗性向上の観点からは、丸型断面が最も耐摩耗性に優れるため好ましい。
【００３６】
また、本発明の導電性複合ポリエステルモノフィラメントの直径は、用途によって適宜選択できるが、通常は、０．０１〜３ｍｍの範囲のモノフィラメントが最も好適に利用できる。
【００３７】
かくして得られた本発明の導電性複合ポリエステルモノフィラメントは、十分な導電性を有し、工業用織物用途に利用するモノフィラメントとして十分な物理特性を有しており、さらには極めて優れた耐摩耗性をも兼備していることから、各種の工業用織物における帯電防止線材として極めて利用価値の高いものである。
【００３８】
本発明の導電性複合ポリエステルモノフィラメントを工業用織物の緯糸および／または経糸の少なくとも一部に用いた工業用織物は、使用中における帯電による障害を防止でき、かつ耐摩耗性に優れることから、例えばこれを抄紙ドライヤーキャンバス、乾燥機用搬送用ベルト、不織布搬送用ベルトなどの構成素材として利用した場合、工業用織物の使用中に発生する静電気の発生を防止し、織物製品への粉塵の付着や帯電による火花の発生や作業者への静電気による衝撃などが改善されるなど極めて好ましいものである。
【実施例】
【００３９】
以下、実施例を挙げて本発明をさらに詳細に説明するが、本発明はその要旨を超えない限り、以下の実施例に何ら限定されるものではない。また、各種特性の評価は次に説明する方法にしたがって行った。
【００４０】
［屈曲摩耗回数］
実施例における屈曲摩耗回数は、次のようにして測定した。すなわち、ＪＩＳ  Ｌ１０９５：２０１０の第９．１０．２項に規定されるＢ法に準じて、固定された１．０ｍｍの摩擦子（硬質鋼線（ＳＷＰ−Ａ））の上に接触させたモノフィラメントを、前記摩擦子の左右各５５度角度で斜め下に設けたフリーローラー２個（ローラー間距離１００ｍｍ）の下に掛け、別の１個のフリーローラーの上を介して、前記モノフィラメントの一端に０．１９６ｃＮ／ｄｔｅｘの荷重をかけてセットする。次いで、モノフィラメントを摩擦速度１２０往復／分、往復ストローク２５ｍｍで摩擦子に往復接触させて、同一試料につき各１０本のモノフィラメントを夫々鞘成分に剥離が発生するまでの往復摩耗回数を測定し、その平均値を屈曲摩耗回数とした。なお、屈曲摩耗回数が多いほど耐摩耗性に優れることを示す。
【００４１】
［抵抗値］
東亜電波工業（株）製、極超絶縁計ＳＭ−１０型を使用して測定した。モノフィラメント試料５ｃｍの両端を、電極間距離が４ｃｍになるように電気抵抗の極めて低いクリンプ（電極）で十分把持し、印加して糸の抵抗値を測定し、次の計算式により抵抗値を求めた。なお、測定時の周囲条件は温度２０℃、湿度６５％とした。
【００４２】
抵抗値（Ω／ｃｍ）＝測定抵抗値（Ω）／電極間距離（ｃｍ）
なお、抵抗値が低いほど導電性に優れ、帯電防止効果が高いことを示す。
【００４３】
［操業性］
２４時間の連続紡糸を行ない、以下の三基準で判定した。なお、コブ糸とはモノフィラメント平均直径に対して、＋１０％を超えるような、繊維軸方向の極短い長さの直径増大変動異常部をいい、コブ糸の回数は紡糸押出し総ポリマ質量１トン当たりに換算して評価した。
【００４４】
○：原料の噛込み不良による紡糸不能状態や紡糸中の糸切れが全くない、また、
コブ糸の発生が１０回／トン未満であった、
△：原料の噛込み不良による紡糸不能状態が無発生、また紡糸中の糸切れが２回
以下、また、コブ糸の発生が１０回／トン以上２０回／トン未満であった、
×：原料の噛込み不良による紡糸不能状態になる、または紡糸中に糸切れが３回
以上発生する、またコブ糸が２０回／トン以上発生するなど、連続操業に重
篤な問題が発生した。
【００４５】
［実施例１］
芯成分用原料に固有粘度（以下、ＩＶという）１．０３のＰＥＴチップを準備し、鞘成分用原料としては、導電性ポリエステル混合樹脂（大日精化工業株式会社製、ＮＥＯＣＯＮ  ＰＥＳＭ−７１５９−２  ＢＬＡＣＫ）に対し、シリコーン４０質量％含有ＰＥＴ樹脂ペレット（ダウコーニング社製、ＣＦ２２６２）を、それぞれ表１に示した割合で配合したポリエステル組成物を準備した。これら原料をそれぞれ２基のエクストルダーを有する複合紡糸機に供給し、２８０℃の温度で溶融混練し、表１に示した芯鞘質量比となるよう溶融押し出しポリマ量を調節し孔径１．５ｍｍの２重芯鞘複合口金より紡出後、直ちに７０℃の温水槽へ導き冷却固化した未延伸糸を得た。得られた未延伸糸を引き続き１８０℃の熱風雰囲気中で４．０倍の延伸を行い、連続して２１０℃の熱風雰囲気中で熱セットを行い、直径０．４ｍｍの円形断面の導電性複合ポリエステルモノフィラメントを得た。
【００４６】
得られた導電性複合ポリエステルモノフィラメントの耐摩耗性、抵抗値および操業性などについて評価した結果を表１に示す。
【００４７】
［実施例２〜３］
鞘成分中のシリコーン系化合物の混合比率を表１に示したように変更した以外は、実施例１と同一の製造工程および製造条件を用いて得た各々概略直径０．４ｍｍの導電性複合ポリエステルモノフィラメントの耐摩耗性、抵抗値および操業性などの評価結果を表１に示す。
【００４８】
［実施例４〜５］
芯成分と鞘成分の芯鞘質量比率を表１に示したように変更した以外は、実施例１と同一の製造工程および製造条件を用いて得た各々概略直径０．４ｍｍの導電性複合ポリエステルモノフィラメントの耐摩耗性、抵抗値および操業性などの評価結果を表１に示す
［比較例１］
鞘成分を導電性ポリエステル混合樹脂のみの使用に変更した以外は、実施例１と同一の製造工程および製造条件を用いて得た概略直径０．４ｍｍの導電性複合ポリエステルモノフィラメントの耐摩耗性、抵抗値および操業性などの評価結果を表１に示す。
【００４９】
［比較例２〜３］
鞘成分中のシリコーン系化合物の混合比率を表１に示したように変更した以外は、実施例１と同一の製造工程および製造条件を用いて得た各々概略直径０．４ｍｍの導電性複合ポリエステルモノフィラメントの耐摩耗性、抵抗値および操業性などの評価結果を表１に示す。
【００５０】
【表１】
2014091869.tif 000002
【００５１】
表１の結果から明らかなように、本発明の導電性複合ポリエステルモノフィラメント（実施例１〜５）は、いずれも鞘成分が摩耗することなく、長期の使用においても優れた導電性能を維持し続けることから、各種工業用織物用途に好適に利用可能な導電性複合ポリエステルモノフィラメントであることがわかる。
【００５２】
一方、本発明の条件を満たさない導電性複合ポリエステルモノフィラメント（比較例１〜３）では、紡糸操業性や鞘部分を構成する導電層の剥離性に問題があり、工業用織物を構成する導電性複合ポリエステルモノフィラメントとしては、いずれも好ましくないものであることが明らかである。
【００５３】
すなわち、鞘成分中にシリコーン系化合物を含有しない比較例１においては、摩耗により鞘成分が剥離しやすく、導電性能が短期間で低下する結果を招いた。
【００５４】
次に、鞘成分中のシリコーン系化合物の比率が本発明の規定未満である比較例２においては、鞘成分中のシリコーン系化合物の比率が低すぎるため、耐摩耗性の改良に十分な効果が現れなかった。
【００５５】
同様に、鞘成分中のシリコーン系化合物の比率が本発明の規定を超える比較例３においては、鞘成分中のシリコーン系化合物の比率が高すぎるため、原料押し込みが不可能であり、紡糸不能であった。
【産業上の利用可能性】
【００５６】
以上説明したように、発明の導電性複合ポリエステルモノフィラメントは長期の使用においても優れた導電性能を維持し続け、静電気の発生による種々の不具合を来すことのない工業用織物の構成素材として、産業上の利用価値が極めて高いものである。